(57)【要約】  本発明は、化学的触媒反応と類似の条件下で行われる原子変換の方法を提供する。２段階工程で液体および固体の触媒が使用される。本発明者らは、加熱と組み合わせた濃水酸化ナトリウム溶液の高いイオン／電気的活性は、原子変換を引き起こし、アルミニウムおよびケイ素含有量の高い固相触媒を提供するのに十分であることを見出した。この生成物は、１０００℃の温度で加熱された場合、原子質量のより大きい元素を多数与える。したがって、一般的な化学物質および簡単な実験手順を使用して、原子変換（変成）が示される。
2011524989.tif 000002
【特許請求の範囲】
【請求項１】
（ａ）高いイオン／電気エネルギを使用して液相触媒を準備する段階と、
（ｂ）前記液相触媒を加熱する段階と
（ｃ）前記液相触媒を中和して固相触媒を調製する段階と、
（ｄ）高温で前記固相触媒を加熱して固相触媒反応を進行させる段階と、
（ｅ）前記固相触媒を元素またはその化合物と共に加熱して元素変換を行う段階と
からなる元素変換の方法。
【請求項２】
請求項１記載の方法において、
前記元素変換を容易にするために電気圧を発生させる方法。
【請求項３】
請求項１記載の方法において、
加熱および電気圧が併用される方法。
【請求項４】
請求項１記載の方法において、
前記液相触媒は塩基である方法。
【請求項５】
請求項１記載の方法において、
前記液相触媒は酸である方法。
【請求項６】
請求項１記載の方法において、
前記液相触媒の反応温度は、約８０℃〜約２５０℃の間である方法。
【請求項７】
請求項１記載の方法において、
前記液相触媒の反応時間は、約５時間〜約２４時間の間である方法。
【請求項８】
請求項１記載の方法において、
前記液相触媒の加熱温度は、約１００℃〜約１２０℃の間である方法。
【請求項９】
請求項１記載の方法において、
中和により、白色沈殿物の形態の固相触媒が生成される方法。
【請求項１０】
請求項９記載の方法において、
前記白色沈殿物は、主成分としてナトリウム、アルミニウム、ケイ素および酸素を含む方法。
【請求項１１】
請求項１記載の方法において、
前記白色沈殿触媒は、約８００℃〜約１７００℃の温度範囲で加熱される方法。
【請求項１２】
請求項１記載の方法において、
前記白色沈殿触媒は、約８００℃〜約１７００℃の温度範囲で元素と共に加熱される方法。
【請求項１３】
請求項１記載の方法において、
前記方法では新規な元素が生成される方法。
【請求項１４】
請求項１３記載の方法において、
前記新規な元素は、マグネシウム、アルミニウム、カルシウム、パラジウム、銅、金、銀、亜鉛、タングステン、鉄、マンガン、ニッケル、ジルコニウムおよびクロムからなる群より選択される少なくとも１つの元素を含む方法。
【請求項１５】
請求項１記載の方法において、
前記方法によって製造される合成元素は、ナトリウムより大きい原子質量を有する方法。
【請求項１６】
請求項１記載の方法によって製造された生成物を生物系において使用する方法。
【請求項１７】
請求項１６記載の使用の方法において、
前記生物系は微生物である方法。
【請求項１８】
請求項１６記載の使用の方法において、
前記生物系は真核生物である方法。
【請求項１９】
請求項１８記載の使用の方法において、
前記真核生物は高等植物である方法。
【請求項２０】
請求項１８記載の使用の方法において、
前記真核生物はヒトである方法。
【発明の詳細な説明】
【技術分野】
【０００１】
本発明は、原子の変換反応、詳細には、マグネシウム、カルシウム、アルミニウム、ケイ素、鉄、ニッケル、クロム、マンガン、銅、銀、金、パラジウム、ジルコニウム、タングステンなどの合成に関する。現在、元素の相互への変換は、原子炉内で、即ち、核放射線の他の供給源を使用して実行される。これらの方法は、低コストでの元素の大量生産に適さず、多くの望ましくない放射性同位体を生成する。本発明の目的は、化学的触媒反応と類似した条件下で低エネルギの原子変換を可能にする方法を提供することにある。
【背景技術】
【０００２】
以前に、発明者らは、化学的触媒反応と類似した条件下で原子変換（変成）が可能であることを予想する原子の新規モデルを発表した。本発明は、２段階工程において液相および固相の触媒を使用して、このモデルを立証する。発明者らは、加熱と組み合わせた濃水酸化ナトリウム溶液の高いイオン活性が、原子変換を引き起こし、アルミニウムおよびケイ素の含有量の高い固相触媒を生成するのに十分であることを見出した。この触媒は、１０００℃の温度で加熱された場合、マグネシウム、カルシウム、鉄、ニッケル、クロム、マンガン、パラジウム、金、銀、タングステンおよび銅を含むさまざまな元素を与える。このように、一般的な薬品および簡単な実験手順を使用して、原子変換が示された。
【発明の概要】
【発明が解決しようとする課題】
【０００３】
本発明の目的は、化学的触媒反応と類似した条件下で低エネルギの原子変換を可能にする方法を提供することにある。
【課題を解決するための手段】
【０００４】
したがって、本発明の１態様は、
（１）高いイオン／電気エネルギを使用して液相触媒を準備する段階と、
（２）前記液相触媒を加熱する段階と
（３）前記液相触媒を中和して固相触媒を調製する段階と、
（４）高温で前記固相触媒を加熱して固相触媒反応を進行させる段階と、
（５）前記固相触媒を元素またはその化合物と共に加熱して元素変換を行う段階と
からなる元素変換の方法である。
【０００５】
本発明の別の態様は、上記の方法によって製造された生成物を生物系において使用する方法である。
以下の発明は、明細書、添付の特許請求の範囲および添付の図面を参照することによってよりよく理解されるであろう。
【図面の簡単な説明】
【０００６】
【図１】第１の反応工程における白色沈殿物形成の時間的経過を示す図。
【図２】白色沈殿物の走査型電子顕微鏡法−エネルギ分散分光法（ＳＥＭ−ＥＤＳ）分析を示す図。
【図３】白色沈殿物のＳＥＭ像を示す図。
【図４】加熱した白色沈殿物のＳＥＭ像を示す図。
【図５】結晶１のＳＥＭ像を示す図。
【図６】結晶２のＳＥＭ像を示す図。
【図７】結晶３のＳＥＭ像を示す図。
【図８】加熱した白色沈殿物の母材組成物を示す図。
【図９】結晶１のＳＥＭ−ＥＤＳ分析を示す図。
【図１０】図４の２つの領域のＳＥＭ−ＥＤＳ分析を示す図。
【図１１】結晶２のＳＥＭ−ＥＤＳ分析を示す図。
【図１２】結晶３のＳＥＭ−ＥＤＳ分析を示す図。
【発明を実施するための形態】
【０００７】
過去２０年間にわたり、低エネルギ核反応、例えば、Ｐｄ上の重水素からのトリチウムの形成（１）、金電極中のＦｅの形成またはＰｄ電極中のヘリウムおよびカドミウムの形成（２）、ならびに他の元素の形成（３）に関して、多数の研究報告がなされてきた。低エネルギ核反応は、原子過程についての発明者らの現在の理解の範囲内では説明できないため、これらのデータは概ね懐疑をもって眺められた。
【０００８】
最近、発明者らは、低エネルギ核反応（４、５）の設計に理論的な枠組みを提供する原子の新規理論を発表した。この理論は、原子が、空間格子（電磁相互作用のためのキャリヤ媒介物）のサーキュレーターである複雑な電磁波形であることを提唱している。発明者らは、電磁エネルギのみが存在し、したがって、十分な強度の電磁圧波は原子変換を引き起こすに違いないことを示唆した。その上、化学反応または核反応が関係しているかどうかに関係なく、原子は全体として眺めるべきである。この理由から、発明者らはここで、化学的触媒反応と類似した条件下での元素の合成を記載するために、現在用いられている用語「核反応」を置き換えて、低エネルギ原子変換という用語を導入する。
【０００９】
発明者らは、分子の高いイオン活性、すなわち化学的触媒反応にて一般に使用される方法を使用すれば十分な電気圧を発生できる、と仮定した。発明者らは、原子質量のより小さい元素を製造するには単一の触媒反応工程が十分であると推論し、本発明では、そのような手順を示す。原子質量のより大きい元素の合成には、追加の触媒反応工程を必要とする。
【００１０】
したがって、本発明の１態様は、
（１）高いイオン／電気エネルギを使用して液相触媒を準備する段階と、
（２）前記液相触媒を加熱する段階と、
（３）前記液相触媒を中和して固相触媒を調製する段階と、
（４）高温で前記固相触媒を加熱して固相触媒反応を進行させる段階と、
（５）前記固相触媒を元素またはその化合物と共に加熱して元素変換を行う段階と
からなる元素変換の方法である。
【００１１】
１代替法において、前記元素変換を容易にするために電気圧を発生させる。別の代替法において、加熱および電気圧が併用される。
液相触媒は塩基または酸であってよい。
【００１２】
通常、液相触媒工程の反応温度は、約８０℃〜約２５０℃の間である。通常、液相触媒工程の反応時間は、約５時間〜約２４時間である。通常、液相触媒の加熱温度は、約１００℃〜約１２０℃の間である。
【００１３】
中和工程は白色沈殿物の形態の固相触媒を与えることができる。白色沈殿物は、主成分としてナトリウム、アルミニウム、ケイ素および酸素を含むことができる。白色沈殿触媒は、約８００℃〜約１７００℃の温度範囲で、場合によって、元素と共に加熱することができる。
【００１４】
新規の元素は、本方法によって生成することができ、例えば、新規の元素は、マグネシウム、アルミニウム、カルシウム、パラジウム、銅、金、銀、亜鉛、タングステン、鉄、マンガン、ニッケル、ジルコニウムおよびクロムからなる群より選択される少なくとも１つの元素を含むことができる。
【００１５】
本方法によって製造される合成元素は、ナトリウムより大きい原子質量を有することができる。
本発明の別の態様は、上記の方法によって製造された生成物を生物系において使用する方法である。生物学的な生命体は、微生物または高等植物もしくはヒトなどの真核生物であってよい。
【実施例】
【００１６】
材料および方法
全ての化学薬品は、シグマアルドリッチ（Ｓｉｇｍａ−Ａｌｄｒｉｃｈ）から得られ、ＡＣＳグレードまたは等価物であった。反応媒体に接する容器はすべてガラスであった。本願明細書に記載される元素の変換法は２段階反応を含む。第１の工程において、４．５リットルの３．７ＭＮａＯＨを、丸底ガラス反応器内で５〜２４時間穏やかに還流した。冷水浴上で室温まで冷却した後に、ｐＨを、緩やかな撹拌の下で１：１ＨＣｌで弱酸性（ｐＨ４〜５）に徐々に調節した。その溶液は濁り、中和工程の初期に、白色沈殿物が形成し始めた。溶液の著しい発熱を回避することが重要である。最も良好な方法は、冷水浴上で中和を実行し、２０℃程度の温度を保つことである。
【００１７】
ｐＨ８に到達するまで１ＭＮａＯＨ溶液を使用することにより、混合物を弱酸性のｐＨから再度弱アルカリ性に調節した。撹拌を停止した後、上澄みはゆっくりと澄み、白色沈殿物が沈降した。沈殿物を一晩沈降させた後、蠕動ポンプを使用して上澄みを注意深く吸引した。沈殿物を８Ｌの脱イオン水中で再懸濁し、再び一晩沈降させた。沈降させた沈殿物を、脱イオン水と共に１Ｌの遠心分離管に移し、ソーバルモデル（Ｓｏｒｖａｌｌ  ｍｏｄｅｌ）ＲＣ３Ｂ遠心機中で３５分間３，５００ｒｐｍで回転させた。沈殿物を、脱イオン水中で再懸濁によってさらに３回洗浄して残留塩を除去し、ガラス皿上に広げて大気乾燥した。続いて、恒量に達するように７０℃で７時間加熱し、秤量した。粒状の軟質の白色材料を磁器モルタル中で細粉に粉砕し、室温でプラスチックつぼに保存した。第２の触媒工程では、空気雰囲気中でセントロテック（Ｓｅｎｔｒｏｔｅｃｈ）ＳＴＴ−１６００管状炉内で１０００℃に１時間白色沈殿物を加熱した。ＳＥＭ−ＥＤＳ分析をフィリップスクアンタ（Ｐｈｉｌｉｐｓ  Ｑｕａｎｔａ）６００装置を使用して実行した。
結果および考察
原子および原子過程の新規理論（４、５）において、発明者らは、原子が均衡のとれた結合システムを形成する成分を有する複雑な電磁波形であることを提唱した。また、発明者らは、化学反応または核反応が関係しているかにかかわらず、原子を全体として扱うべきことを示唆した。この理由から、発明者らは、化学的触媒反応と類似した条件下での元素の合成を記載するために、現在用いられている用語「核反応」に対立するものとして、低エネルギ原子変換という用語を導入した。原子が電磁圧波（４、５）によって空間格子から形成されるとき、原子も電磁力のみによって変換（変成）される。
【００１８】
電磁気効果が原子変換を行うのに十分であることを実証する低エネルギ核反応に関して、大量の証拠が現在蓄積されつつある（１〜３）。化学反応は電気的なので、極端なｐＨの高いイオン／電気的活性は、原子の変換反応を推進するのに十分であり得ると、発明者らは推論した。反応混合物を加熱すると、高いｐＨの電気的活性が増強され、それにより反応速度を増加させるはずである。
【００１９】
加熱ＮａＯＨ溶液中で原子変換が生じるか検討するために、発明者らは、時間の増加に対して３．７ＭＮａＯＨ溶液の還流をまず設定した（図１）。また、発明者らは、反応生成物がケイ素リッチになると仮定したが、その理由は、この元素が、元素の螺旋周期表の中の第５オクターブの波の振幅に存在し［６］、したがって、ナトリウムの変換の可能な最終生成物であるからである。したがって、酸で中和後、ケイ素に富む反応生成物は析出するはずである。実際、発明者らは、中和工程の初期に白色沈殿物が形成しているのを見出した。沸騰が起こる前には、沈殿物は形成しない。中和のために、発明者らは酢酸および塩酸の両方を使用し、ＨＣｌによる中和がより強固な沈殿物を与えることを見出した。それにもかかわらず、沈殿物の沈降には長時間かかり、遠心分離を使用しても微粉が少量消失する。続いて、沈殿物を７０℃で乾燥し秤量した。
【００２０】
発明者らはまた、２４時間の還流の間に、反応槽のガラス材料の軽微な分解および反応フラスコの２ｇの平均質量損失に気づいた。これは、反応の間に得られた沈殿物の量のわずか１／１０である。５時間の反応において、反応槽の０．９ｇの平均重量損失が観察された。３回の反応での白色沈殿物の平均収量は２０．１ｇであった。反応混合物中で生成した沈殿物の量は、沸騰時間と共にほぼ直線的に増加し、２４時間の沸騰の間反応能力が消耗しなかったことを示す（図１）。
【００２１】
白色沈殿物の元素組成は、反応槽のガラス材料だけでなく初めの中和ＮａＯＨの組成とも実質的に異なる。表１において、初めの中和ＮａＯＨ、白色沈殿物および反応器ガラス材料の組成を、ＩＣＰ−ＭＳによって比較した。ＳＥＭ−ＥＤＳ（図２）およびＩＣＰ−ＭＳ（表１）による白色沈殿物の分析は、初めの試薬に存在しなかった高濃度のケイ素を示した。実際、ゼロ時間でのＨＣｌ中和ＮａＯＨ溶液中のケイ素濃度は、ＡＣＳグレード薬品と一致し、わずか１．５ｐｐｍであった。初めの試薬と比較して、マグネシウム、アルミニウムおよびカルシウムの濃度も大幅に上昇した。６６６ｇのＮａＯＨは２０．１ｇの沈殿物を与えるので、元素の相対濃度変化を見積もるために３３．１３の換算係数を使用することができる。
【００２２】
ＮａＯＨの沸騰の間、Ｍｇ、Ｃａ、ＡｌおよびＳｉ（おそらく混合ケイ酸ナトリウム化合物の形態で）が主な新規の成分として現われることをデータは示す。反応器ガラスは、白色沈殿物のケイ素含有量のちょうど８％に寄与する。また、還流中にＮａが消費されるのは明白であった。その上、いくつかの他の元素の濃度は、時間ゼロと比較して、白色沈殿物中でさまざまな程度に増加した。これらの中で、最大の増加は、Ｃｕ、Ｆｅ、Ｔｉ、Ｍｎ、ＺｎおよびＺｒによって示された。試料の中のＡｌ、Ｃ、ＮａおよびＳｉの濃度は、蛍光Ｘ線分析によって確認した。
【００２３】
この観察は、ラッセル（Ｒｕｓｓｅｌｌ）（６、７）によって導入された元素の螺旋周期表の理論によってだけでなく発明者らの原子（４、５）の新理論によっても解釈することができる。ラッセルは、元素がすべて、消失および再出現のそれらの発展のサイクルを通して進む軽量単位体の凝集体であることを示唆した。言い換えれば、元素はすべて同様のライフサイクルに従い、したがって、「安定した」元素は存在しない。ラッセルによると、物質の元素はすべて運動の９つのオクターブ正弦波周期に沿って配置される。各オクターブは、７つのトーン（元素）に加えて、そのオクターブの元素の情報をすべて記録する「スーパートーン」貴ガスを有する。原子は単に、１つの宇宙の物質の運動のさまざまな状態と考えることができ、それらのオクターブ波についてそれらのエネルギ的に許容される位置にロックされる。
【００２４】
【表１】
2011524989.tif 000003
還流反応において、ナトリウムを含む高純度ＮａＯＨを使用し、還流の間この元素は消費された。ナトリウムは、元素の螺旋周期表の５番目のオクターブの第１の元素として位置する（６、７）。ケイ素は５番目のオクターブの波の振幅にあり、すなわち、それは、５番目のオクターブの元素中で最高の軌道速度、最高の融点、最高の密度の結晶化の元素、および最も硬質のものである。
【００２５】
物質の対象が電気エネルギの蓄積であると考えることができる（５、６）ので、元素は電気エネルギの適切な注入によって相互に変換することができ、元素の運動の回転儀運動面を、そのオクターブ波上の次のロック位置に、またはオクターブ波の振幅まで、またはさらにより高いオクターブへ切り替えることができる。
【００２６】
発明者らの原子の変換反応において、発明者らは、そのオクターブ波上の他のロック位置への回転儀運動のナトリウム原子の切り替えを引き起こすのに必要な電気圧を注入し、それにより、まさにそれと同じ順序で濃度が増加するＭｇ、ＡｌおよびＳｉに変換する、極端なｐＨの高いイオン／電気的活性を土台とした。加熱が元素の通常ロックされた回転儀運動の振動運動を不安定化するので、加熱は必要であり、他の元素に対応する他のロック位置への遷移を容易にする。
【００２７】
発明者らは、白色沈殿物がそれ自体に自触媒作用を受け、それまで存在しない元素を生じさせることができるかどうか試験した。発明者らは、空気雰囲気において１０００℃で１時間、白金るつぼ内で０．２ｇの白色沈殿物を加熱した。ＳＥＭ−ＥＤＳ分析によると、加熱した試料は、初めの試料（図３および４）と比較して著しい組成変化を示した。外観および元素組成がさまざまな、多数の明るく、高い電子密度の結晶が出現した（図４〜６および７〜９）。これらは以前に検出できなかった。
【００２８】
図４中のケイ酸塩母材の元素組成も、初めの白色沈殿物（図２）の元素組成と異なる。Ｎａの濃度が増加し、それと共に顕著な新規の元素としてＭｇおよびＣａが現われた（図８）。また、Ｓｉのいくらかの消失は明白だった。発明者らは、図４の中心に位置する明るい電子の密な塊の分析を実行した。分析は、Ｃｒ、Ｎｉ、ＭｎおよびＣｕ（図１０Ａおよび１０Ｂ）と共に、高いＦｅ濃度を示す。続いて、発明者らは分析のために独立の結晶を選択した。結晶１は、高濃度のＡｌおよびＺｒを含む（図５および９）。結晶２（図６）は主としてＡｕおよびＰｄからなる（図１１）が、結晶３はほぼ純粋なＷ（図１２）からなる（図７）。ＡｕおよびＷはどちらも白色沈殿物中で検出できなかった。
【００２９】
これらの観察は、固有の触媒反応の能力を示し、産業上で重要な広範囲の金属の新規合成の可能性を高める。おそらく、白色沈殿物は、触媒に共通の性質である、それ自体原子の変換を促すことができる「電気的に活性化された」物質である。原子番号のより大きい元素の総収量は低いが、これはさらなる研究で改善することが可能である。
【００３０】
この結果は、原子変換が加熱と共に電気圧を必要とするという発明者らの仮説を確認させるが、それは物質を合成する自然界の方法である。また、発明者らは、元素の螺旋周期表の基本観察を確認した（６、７）。ラッセルの理論に一致して、発明者らは、「核」（５）ではなく原子として原子の変換を再定義したが、核原子仮説が自然界の過程と一致しないことをここで提唱する。原子の本体が外部の電磁圧波によって生成される（４〜７）場合、原子は内部から（例えば固体の核から）引き寄せることができるそれ自体のエネルギをもつことはできない。その代わりに、原子は、その低圧環境との平衡を求める巻き上げたぜんまいとして眺められるべきであり、エネルギの連続投入によって維持されない場合は実際にそうなる。このようなエネルギ源の物理的な性質はまだ決定されていない。
【００３１】
発明者らは、原子変換が化学触媒反応の典型的な条件下で実現可能であり、したがって、古代の錬金術に実体があり得たことは妥当性があることを証明した。酸性（酢）および塩基性（灰汁）薬品は古代から知られている。ケイ酸塩化合物は、地殻に広く分布している。また、酸性条件だけでなく高温およびアルカリ条件もそこには存在する。したがって、地球化学の条件は、地殻中で進行中の元素の新規合成に対して与えられ、ある種の海洋性化学物質が、おそらくは大陸を構築するのを実際に助けることができる。
【００３２】
産卵用雌鶏が、カルシウムが欠乏するがカリウムおよびケイ素を含有する食餌を与えられたとき、殻の堅い卵を産むことを、ケルブラン（Ｋｅｒｖｒａｎ）は記載した（８）。発明者らの実験において、カルシウム形成はまた、後続の加熱の間だけではなく白色沈殿物中にも観察された。発明者らは、白色沈殿物の加熱の間、原子番号のより大きい元素の形成を示した。生きている生命体は、化学の非生物学的方法によって１０００℃の温度を必要とする反応を触媒する能力を有する。電気的に活性化されたケイ素化合物は、摂取されたとき、生きている細胞内部で原子番号のより大きい元素に変換され、それにより、無機質補給の新規の手段を提供できる可能性がある。
【００３３】
この研究は、元素の低エネルギ制御合成の可能性を開き、原子過程の発明者らの理論的な枠組みの修正の必要性を示す。この分野でのさらなる研究は、放射性廃棄物の蓄積ならびに採掘作業によって引き起こされる汚染を含むいくつかの環境問題を解決するのを助けることができよう。原子の新規の理論的検討が、想像困難な可能性の新時代へと、物理学および物質科学を十分推進するであろうと思われる。
参考文献
１．ストームズ、イー（Ｓｔｏｒｍｓ，Ｅ．）「Ｃｒｉｔｉｃａｌ  ｒｅｖｉｅｗ  ｏｆ  ｔｈｅ  「Ｃｏｌｄ  Ｆｕｓｉｏｎ」  ｅｆｆｅｃｔ．」１９９６．Ｊ．Ｓｃｉ．Ｅｘｐｌｏｒ．１０，１８５−２４５．
２．ボックリス、ジェイ  オー’エム（Ｂｏｃｋｒｉｓ，Ｊ．Ｏ’Ｍ．）、リン、ジー  エイチ（Ｌｉｎ，Ｇ．Ｈ．）、ブッシュ、アール  ティー（Ｂｕｓｈ，Ｒ．Ｔ．）１９９６．「Ｄｏ  ｎｕｃｌｅａｒ  ｒｅａｃｔｉｏｎｓ  ｔａｋｅ  ｐｌａｃｅ  ｕｎｄｅｒ  ｃｈｅｍｉｃａｌ  ｓｔｉｍｕｌａｔｉｏｎ？」Ｊ．Ｓｃｉ．Ｅｘｐｌｏｒ．１０，２４５−２４９．
３．ホー、エム−ダブリュー（Ｈｏ，Ｍ−Ｗ．）２００７．「Ｔｒａｎｓｍｕｔａｔｉｏｎ，ｔｈｅ  ａｌｃｈｅｍｉｓｔ  ｄｒｅａｍ  ｃｏｍｅ  ｔｒｕｅ．」ｈｔｔｐ：／／ｗｗｗ．ｉｓｉｓ．ｏｒｇ．ｕｋ／ａｌｃｈｅｍｉｓｔｓＤｒｅａｍ．ｐｈｐ
４．グランディクス、ピー（Ｇｒａｎｄｉｃｓ，Ｐ．）２００２．「Ｔｈｅ  ｇｅｎｅｓｉｓ  ｏｆ  ｅｌｅｃｔｒｏｍａｇｎｅｔｉｃ  ａｎｄ  ｇｒａｖｉｔａｔｉｏｎａｌ  ｆｏｒｃｅｓ．」Ｊ．Ｎｅｗ  Ｅｎｅｒｇｙ，６，（３）  ３３−４５．
５．グランディクス、ピー（Ｇｒａｎｄｉｃｓ，Ｐ．）２００７．「Ｔｈｅ  ｇｅｎｅｓｉｓ  ｏｆ  ｆｕｎｄａｍｅｎｔａｌ  ｆｏｒｃｅｓ  ａｃｔｉｎｇ  ａｔ  ａ  ｄｉｓｔａｎｃｅ  ａｎｄ  ｓｏｍｅ  ｐｒａｃｔｉｃａｌ  ｄｅｒｉｖａｔｉｏｎｓ．」Ｉｎｆｉｎｉｔｅ  Ｅｎｅｒｇｙ，１２，（７１）  １３−２４．
６．ラッセル、ダブリュー（Ｒｕｓｓｅｌｌ，Ｗ．）１９５３．「Ａ  ｎｅｗ  ｃｏｎｃｅｐｔ  ｏｆ  ｔｈｅ  Ｕｎｉｖｅｒｓｅ．」Ｔｈｅ  Ｕｎｉｖｅｒｓｉｔｙ  ｏｆ  Ｓｃｉｅｎｃｅ  ａｎｄ  Ｐｈｉｌｏｓｏｐｈｙ，Ｓｗａｎｎａｎｏａ，Ｗａｙｎｅｓｂｏｒｏ，Ｖｉｒｇｉｎｉａ，ｐｐ．１１２−１１９．
７．ラッセル、ダブリュー（Ｒｕｓｓｅｌｌ，Ｗ．）およびラッセル、エル（Ｒｕｓｓｅｌｌ，Ｌ．）１９５７．「Ａｔｏｍｉｃ  ｓｕｉｃｉｄｅ？」Ｔｈｅ  Ｕｎｉｖｅｒｓｉｔｙ  ｏｆ  Ｓｃｉｅｎｃｅ  ａｎｄ  Ｐｈｉｌｏｓｏｐｈｙ，Ｓｗａｎｎａｎｏａ，Ｗａｙｎｅｓｂｏｒｏ，Ｖｉｒｇｉｎｉａ，ｐｐ．２６−４５．
８．ケルブラン、シー．エル（Ｋｅｒｖｒａｎ，Ｃ．Ｌ．）１９７２．「Ｂｉｏｌｏｇｉｃａｌ  Ｔｒａｎｓｍｕｔａｔｉｏｎｓ．」Ｓｗａｎ  Ｈｏｕｓｅ  Ｐｕｂｌｉｓｈｉｎｇ  Ｃｏｍｐａｎｙ，Ｎｅｗ  Ｙｏｒｋ，Ｎｅｗ  Ｙｏｒｋ，ｐ．４１．
本発明の利点
この研究は、元素の低エネルギ制御合成の可能性を開く。電気圧は、ｐＨ範囲の両端で動作する極端なｐＨの高いイオン／電気的活性の組合せによって生成される、すなわち、塩基性および酸性の触媒反応は両端で使用することができる。その上、加熱を必要とする。固相触媒は周期表の他の元素と反応し、原子の変換反応を引き起こすことができる。これらの元素の中で、安定元素および放射性元素の両方が使用されてもよい。さらなる研究は、放射性廃棄物の蓄積を含むいくつかの深刻な環境問題を解決するのを助けることができよう。また、汚染を起こし危険な採掘作業および鋳物工場が新規の合成金属産業にとって代わることも可能であろう。
【００３４】
本発明は、値の範囲に関して、文脈がほかに明示しない限り、範囲の上限と下限との間の各値を少なくとも下限の単位の１０分の１まで含む。さらに、本発明は、言及した範囲から具体的に除外しない限り、範囲の上限および下限の一方または両方を含む任意のその他の言及した中間値および範囲を含む。
【００３５】
他に定義しない限り、本願明細書において使用されるすべての技術用語および科学用語の意味は、本発明が属する当業者によって共通に理解されているものである。当業者は、また本願明細書にて述べたものと類似または等価な方法および材料を使用しても本発明を実施または試験できることを理解するであろう。
【００３６】
本願明細書において論じられた刊行物および特許は、単に本出願の出願日に先立ってそれらを開示するために提供される。先行発明に基づいてそのような刊行物に先行する権限は本発明にはないため、本願明細書中のいかなる内容も承認としては解釈されない。さらに、提供された公開の日付は、実際の公開日とは異なる可能性もあり、個別に確認が必要である可能性がある。
【００３７】
引用されたすべての刊行物は、すべての公開された特許、特許出願、文献引用ならびに出版された文書に含まれる刊行物を含めて、その全体を本願明細書に援用する。しかし、本願明細書に援用するすべての刊行物が公開予定情報である範囲内では、出願人は、本出願の出願日より後に公開されたそのような任意の情報が従来技術となることは認めない。
【００３８】
本願明細書および添付の特許請求の範囲において使用されているように、単数形は複数形を含む。例えば、用語「１つの（ａ）」、「１つの（ａｎ）」および「その（ｔｈｅ）」は、内容が別に明示しない限り、複数の関連物を含む。さらに、一連の要素に先行する用語「少なくとも（ａｔ  ｌｅａｓｔ）」は、一連のもののあらゆる要素に該当すると理解すべきである。本願明細書において例示的に記載された本発明は、具体的には本願明細書において開示されない、任意の単数または複数の要素、単数または複数の限定なしでも適宜実施することができる。したがって、例えば、用語「からなる（ｃｏｍｐｒｉｓｉｎｇ）」、「含む（ｉｎｃｌｕｄｉｎｇ）」、「含む（ｃｏｎｔａｉｎｉｎｇ）」等は、拡大して限定なしに読み取るべきである。さらに、本願明細書において使用された用語および表現は、限定する用語ではなく説明する用語として使用され、また、そのような用語および表現を使用する際に、示され記載された将来のいかなる均等物またはその任意の部分も除外する意図はなく、請求された本発明の範囲内で各種の修正が可能であることを理解すべきである。したがって、好適な実施形態および任意選択の特徴によって本発明を具体的に開示してきたが、当業者は本願明細書に開示された発明の修正形態および変形形態を着想でき、またそのような修正形態および変形形態は、本願明細書に開示された本発明の範囲に含まれると理解すべきである。本発明を、本願明細書において幅広くかつ包括的に説明してきた。包括的な開示の範囲に含まれる狭義および下位の分類もまたこれらの発明の一部を構成する。これには、除かれた材料が本願明細書で具体的に言及されたか否かとは無関係に、属から任意の対象を除くという前提またはマイナスの限定を伴った各発明の一般的記述を含む。さらに、発明の特徴または態様がマーカッシュグループによって記載される場合は、当業者であれば、本発明がマーカッシュグループの任意の個別メンバーまたはメンバーのサブグループによって記載されることもまた理解されたい。上の説明は例示的なものであって、制限的なものでないことを意図することも理解すべきである。上の説明を再検討すれば、当業者には多くの実施形態が明らかになろう。したがって、本発明の範囲は上の記載を参照することで決まるのではなく、代わりに、それらの請求項が権利を有する均等物の完全な範囲と共に、添付の請求の範囲を参照することで決定されるべきである。当業者であれば、記載された本発明の具体的な実施形態に対する多くの均等物を認識し、または通常の実験を行うだけでそれを確認できるものである。そのような均等物は、添付の特許請求の範囲に包含されるものである。
【図１】
2011524989.tif 000004
【図２】
2011524989.tif 000005
【図３】
2011524989.tif 000006
【図４】
2011524989.tif 000007
【図５】
2011524989.tif 000008
【図６】
2011524989.tif 000009
【図７】
2011524989.tif 000010
【図８】
2011524989.tif 000011
【図９】
2011524989.tif 000012
【図１０Ａ】
2011524989.tif 000013
【図１０Ｂ】
2011524989.tif 000014
【図１１】
2011524989.tif 000015
【図１２】
2011524989.tif 000016
【手続補正書】
【提出日】平成22年4月13日(2010.4.13)
【手続補正１】
【補正対象書類名】特許請求の範囲
【補正対象項目名】全文
【補正方法】変更
【補正の内容】
【特許請求の範囲】
【請求項１】
（ａ）高いイオン／電気エネルギを使用して液相触媒を準備する段階と、
（ｂ）前記液相触媒を加熱する段階と
（ｃ）前記液相触媒を中和して固相触媒を調製する段階と、
（ｄ）高温で前記固相触媒を加熱して固相触媒反応を進行させる段階と、
（ｅ）前記固相触媒を元素またはその化合物と共に加熱して元素変換を行う段階と
からなる元素変換の方法。
【請求項２】
請求項１記載の方法において、
前記元素変換を容易にするために電気圧を発生させる方法。
【請求項３】
請求項１記載の方法において、
加熱および電気圧が併用される方法。
【請求項４】
請求項１記載の方法において、
前記液相触媒は塩基である方法。
【請求項５】
請求項１記載の方法において、
前記液相触媒は酸である方法。
【請求項６】
請求項１記載の方法において、
前記液相触媒の反応温度は、約８０℃〜約２５０℃の間である方法。
【請求項７】
請求項１記載の方法において、
前記液相触媒の反応時間は、約５時間〜約２４時間の間である方法。
【請求項８】
請求項１記載の方法において、
前記液相触媒の加熱温度は、約１００℃〜約１２０℃の間である方法。
【請求項９】
請求項１記載の方法において、
中和により、白色沈殿物の形態の固相触媒が生成される方法。
【請求項１０】
請求項９記載の方法において、
前記白色沈殿物は、主成分としてナトリウム、アルミニウム、ケイ素および酸素を含む方法。
【請求項１１】
請求項１記載の方法において、
前記白色沈殿触媒は、約８００℃〜約１７００℃の温度範囲で加熱される方法。
【請求項１２】
請求項１記載の方法において、
前記白色沈殿触媒は、約８００℃〜約１７００℃の温度範囲で元素と共に加熱される方法。
【請求項１３】
請求項１記載の方法において、
前記方法では新規な元素が生成される方法。
【請求項１４】
請求項１３記載の方法において、
前記新規な元素は、マグネシウム、アルミニウム、カルシウム、パラジウム、銅、金、銀、亜鉛、タングステン、鉄、マンガン、ニッケル、ジルコニウムおよびクロムからなる群より選択される少なくとも１つの元素を含む方法。
【請求項１５】
請求項１記載の方法において、
前記方法によって製造される合成元素は、ナトリウムより大きい原子質量を有する方法。
【請求項１６】
請求項１記載の方法によって製造された生成物を生物系において使用する方法であって、
その方法は、前記生成物を前記生物系に投与する段階を含む方法。
【請求項１７】
請求項１６記載の使用の方法において、
前記生物系は微生物である方法。
【請求項１８】
請求項１６記載の使用の方法において、
前記生物系は真核生物である方法。
【請求項１９】
請求項１８記載の使用の方法において、
前記真核生物は高等植物である方法。
【請求項２０】
請求項１８記載の使用の方法において、
前記真核生物はヒトである方法。
【請求項２１】
請求項１記載の方法において、
少なくとも一つの元素は、マグネシウム、リチウム、アルミニウム、ベリリウム、カルシウム、カリウム、ルビジウム、リン、ストロンチウム、セシウム、シリコン、鉄、ニッケル、クロム、マンガン、コバルト、銅、亜鉛、モリブデン、チタニウム、アンチモン、銀、金、パラジウム、バナジウム、ジルコニウム、錫、ネオジム、セリウム、ハフニウム、ランタン、イッテルビウム、イットリウム、鉛、ウラン、タングステンからなる群より選択されて生成される方法。
【請求項２２】
請求項１記載の方法において、
前記液相触媒は、元素変換を行うために加熱される方法。
【請求項２３】
十分な加熱と共に電圧を印加する段階は、マグネシウム、リチウム、アルミニウム、ベリリウム、カルシウム、カリウム、ルビジウム、リン、ストロンチウム、セシウム、シリコン、鉄、ニッケル、クロム、マンガン、コバルト、銅、亜鉛、モリブデン、チタニウム、アンチモン、銀、金、パラジウム、バナジウム、ジルコニウム、錫、ネオジム、セリウム、ハフニウム、ランタン、イッテルビウム、イットリウム、鉛、ウラン、タングステンからなる群より選択される少なくとも一つの元素のデノボ合成をもたらす方法。
【請求項２４】
請求項２３記載の方法において、
合成された前記各元素は、ナトリウムよりも大きい原子量を有する方法。
【国際調査報告】
2011524989.tif 000017